(57)【要約】【課題】多層化樹脂基材を用いて小型化軽量化を実現しつつ、樹脂層ごとの線膨張係数の相違に起因する反りを低減させたタッチパネルを提供する。【解決手段】本発明が適用された静電容量型タッチパネル１は、透明樹脂基材２と、透明樹脂基材２の表面に形成された透明樹脂層３と、透明樹脂基材２の裏面の外縁部に形成された加飾印刷層５と、透明樹脂基材２の裏面及び加飾印刷層５にわたって覆うように形成された反り防止層６と、第１の透明電極層７ａ及び反り防止層６にわたって粘着層９を介して貼着された第２の透明電極層７ｂを有する透明フィルム１０とを備える。透明樹脂基材の線膨張係数と透明フィルムの線膨張係数とが同程度である。【選択図】図１
2015041130.tif 000002
【特許請求の範囲】
【請求項１】
透明樹脂基材と、
上記透明樹脂基材の一方の面に形成された異なる材質からなる透明樹脂層と、
上記透明樹脂基材の他方の面の外縁部に形成された加飾印刷層と、
上記透明樹脂基材の他方の面及び上記加飾印刷層にわたって覆うように形成され、表面に第１の透明電極層が形成された反り防止層と、
上記第１の透明電極層及び反り防止層にわたって粘着層を介して貼着された第２の透明電極層を有する透明基板とを備え、
上記透明基板は、上記透明樹脂基材の線膨張係数に合わせた線膨張係数を有することを特徴とする静電容量型タッチパネル。
【請求項２】
上記透明樹脂基材の線膨張係数は、上記透明樹脂層の線膨張係数とは異なり、上記反り防止層の線膨張係数は、上記透明樹脂層の線膨張係数と同程度であることを特徴とする請求項１記載の静電容量型タッチパネル。
【請求項３】
上記反り防止層は、アクリル系樹脂によって形成され、
上記反り防止層の厚さは、３μｍ〜５５μｍであることを特徴とする請求項１又は２記載の静電容量型タッチパネル。
【請求項４】
上記透明基板は、上記透明樹脂基材と同一又は上記透明樹脂基材と同程度の線膨張係数を有することを特徴とする請求項１〜３いずれか１項記載の静電容量型タッチパネル。
【請求項５】
上記第１及び第２の透明電極層は、Ａｇナノワイヤ又はＣｕナノワイヤを含む材料からなることを特徴とする請求項１〜４いずれか１項記載の静電容量型タッチパネル。
【請求項６】
上記第１及び第２の透明電極層上に形成された透明保護層を更に備えることを特徴とする請求項５記載の静電容量型タッチパネル。
【発明の詳細な説明】
【技術分野】
【０００１】
本発明は、静電容量型タッチパネルに関し、特に、透明樹脂基材を用いたトッププレートを有する静電容量型タッチパネルに関する。
【背景技術】
【０００２】
タッチパネルで容易に操作できるスマートフォンや、タブレットＰＣが広く普及するようになり、タッチパネルの薄型化、軽量化、及び低コスト化が喫緊の課題となっている。
【０００３】
タッチパネルの検出方式には、さまざまな方式があり、たとえば、２枚の抵抗膜を重ねて指示位置を特定する抵抗膜方式や、パネル表面に超音波や表面弾性波発生させ、指示位置検出を行う表面弾性波方式等が挙げられる。上述したスマートフォンやタブレットＰＣに用いられるタッチパネルでは、パネル上を指でタップしたり、ドラッグしたり、あるいは画像を拡大するのに画面上で２本の指を広げるようなピンチアウト動作をしたり、２本の指をせばめるように動かすピンチイン操作といった複雑で自由度のある操作に対応する必要がある。そのため、現状では、透明電極を用いてｘｙマトリクスを形成し、複数の指示位置の検出を同時に行える投影型静電容量式のタッチパネルが主流となっている。
【０００４】
ところで、タッチパネルの薄型化、軽量化及び低コスト化をはかるために、さまざまな検討がなされており、透明電極が形成された静電容量シートを保護するために表面を覆うように配置されるトッププレートをガラス製から樹脂性素材のものに変更することが試みられている。また、透明電極をフィルムの両面に形成するなどして静電容量シートの数を２枚から１枚に削減し、薄型化と低コスト化の両立をはかる試みが精力的に行われている。
【先行技術文献】
【特許文献】
【０００５】
【特許文献１】特開２０００−２０７９８３号公報
【発明の概要】
【発明が解決しようとする課題】
【０００６】
樹脂性のトッププレートを静電容量型タッチパネルに用いる場合には、タッチパネルやタッチパネルが搭載される液晶パネルの製造時に高温環境下にさらされるために、一般的には、耐熱性の高い樹脂材料、たとえばポリカーボネート（ＰＣ）樹脂が用いられる。また、タッチパネルの表面は、外部環境にさらされ、表面には傷が付きやすい。ＰＣ樹脂は硬度が低いため、ＰＣ樹脂を用いたトッププレートの表面に傷が付くと、デザイン上や視認上不具合となるとの問題がある。このため、トッププレートの表面を硬度の高い硬質の樹脂で多層化することが行われている。たとえば、２層押出し成形技術を用いて、ＰＣ樹脂とアクリル樹脂（ポリメタクリル酸メチル樹脂、Poly(Methyl Methacrylate)、ＰＭＭＡ）とからなる多層透明樹脂基材が開発されている。
【０００７】
しかしながら、主基材であるＰＣ樹脂と、表面保護用のＰＭＭＡ樹脂とでは、線膨張係数が異なるので、ＰＣ樹脂とＰＭＭＡ樹脂とを２層に形成した基材では、パネル製造時や製品への搭載後の環境温度変化等によって、トッププレートが反ってしまうとの問題がある。
【０００８】
さらに、トッププレートの下層には、透明電極が形成された樹脂製のフィルムが貼着、積層されるため、貼着されるフィルムの材質に応じた線膨張係数に基づくタッチパネル全体の反りの問題を考慮する必要がある。
【０００９】
特許文献１には、トッププレート樹脂材料の線膨張係数の相違による基材の反りを緩和するために、ＰＣ樹脂の両面にポリエチレンテレフタレート（ＰＥＴ）樹脂性のシートを接着する技術が開示されているが、ＰＥＴ樹脂のシートを主基材の両面に粘着材を用いて接着しなければならないので、製造工程が煩雑になり、粘着材等の材料費を含めたコストが上昇してしまうとの問題がある。そこで、ＰＥＴ樹脂に代えて、上述したように、ＰＣ樹脂の両面にＰＭＭＡ樹脂を一体形成したタッチパネル用のトッププレート基材が市販され始めているが、ＰＭＭＡ樹脂は耐熱性が必ずしも高くなく、また、このような３層構造の樹脂基材を製造するには、特殊な押出し金型を必要とすることになり、依然として生産性の低下や製造コストが上昇してしまうとの問題がある。
【００１０】
そこで、本発明では、多層化樹脂基材を用いてトッププレートの薄型化、軽量化を実現しつつ、透明樹脂層ごとの線膨張係数の相違に起因する反りを低減させたタッチパネルを提供することを目的とする。
【課題を解決するための手段】
【００１１】
上述した課題を解決するための手段として、本発明の一実施の形態に係る静電容量型タッチパネルは、透明樹脂基材と、透明樹脂基材の一方の面に形成された異なる材質からなる透明樹脂層と、透明樹脂基材の他方の面の外縁部に形成された加飾印刷層と、透明樹脂基材の他方の面及び加飾印刷層にわたって覆うように形成され、表面に第１の透明電極層が形成された反り防止層と、第１の透明電極層及び反り防止層にわたって粘着層を介して貼着された第２の透明電極層を有する透明基板とを備える。そして、透明樹脂基材の線膨張係数と透明基板の線膨張係数とが同程度である。
【発明の効果】
【００１２】
本発明では、透明電極を有する透明基板の線膨張係数とトッププレートの透明樹脂基材の線膨張係数とがほぼ一致するので、静電容量型タッチパネルの反りを低減することができる。
【図面の簡単な説明】
【００１３】
【図１】本発明の一実施の形態に係る静電容量型タッチパネルの構造を示す図である。（Ａ）は、静電容量型タッチパネルの平面図であり、（Ｂ）は、（Ａ）図のＡＡ’線における断面図である。
【図２】本発明の他の実施の形態に係る静電容量型タッチパネルの断面図である。
【図３】静電容量型タッチパネルに温度ストレスを印加してトッププレートを構成するそれぞれの部材に線膨張係数による引張応力が生じる様子を示す図である。（Ａ）は、本発明が適用された静電容量型タッチパネルの場合を示し、（Ｂ）は、従来技術の静電容量型タッチパネルの場合を示す。
【図４】静電容量型タッチパネルについて、実施例と比較例の熱ストレス印加後の反りの測定値をプロットしたグラフである。
【図５】従来の静電容量型タッチパネルの構造を示す図であり、（Ａ）は、平面図、（Ｂ）は、（Ａ）図のＡＡ’線における断面図である。
【発明を実施するための形態】
【００１４】
以下、本発明を実施するための形態について、図面を参照しながら詳細に説明する。なお、本発明は、以下の実施の形態のみに限定されるものではなく、本発明の要旨を逸脱しない範囲内において種々の変更が可能であることはもちろんである。なお、図面における各部の寸法は、概略を示すものであって、特に断面図は、構造を明りょうに示すために厚さ方向に強調した寸法としている。
【００１５】
［静電容量型タッチパネルの構成例］
図１（Ａ）及び図１（Ｂ）に示すように、静電容量型タッチパネル１は、耐熱性の高い樹脂材料を含む透明樹脂基材２と、透明樹脂基材２の一方の面、すなわち表面に形成された硬度の高い硬質樹脂材料を含む透明樹脂層３と、透明樹脂基材２の他方の面、すなわち裏面の外縁部に形成された加飾印刷層５と、透明樹脂基材２の裏面側及び加飾印刷層５にわたって覆うように形成される反り防止層６と、反り防止層６の表面に形成された第１の透明電極層７ａとを備える。
【００１６】
さらに、静電容量型タッチパネル１は、図１（Ｂ）に示すように、第１の透明電極層７ａの表面に形成され、第１の透明電極層７ａを保護する第１の透明保護膜８ａと、透明粘着材９を介して第１の透明保護膜８ａ上に貼着された、第２の透明電極層７ｂが形成された透明フィルム１０とを備える。第２の透明電極層７ｂの表面を保護するために、第２の透明保護膜８ｂが第２の透明電極層７ｂ上に形成される。第１及び第２の透明電極層７ａ，７ｂから引き出された配線（図示せず）は、フレキシブルプリント基板（ＦＰＣ）１１を介して、外部回路との接続をとる。
【００１７】
透明樹脂基材２は、耐熱性の高い樹脂材料であるＰＣ樹脂によって形成されることが好ましく、透明樹脂層３は、硬度の高い硬質樹脂材料であるＰＭＭＡ樹脂で形成されることが好ましい。一般に、タッチパネルの表面の傷の付きにくさを鉛筆硬度（引っかき硬度試験、ＪＩＳ  Ｋ  ５６００）によって評価するが、単一基材としてのＰＣ樹脂の表面硬度は、ＨＢ〜Ｈであり、傷が付きやすい。一方、ＰＭＭＡ樹脂の表面硬度は、３Ｈ〜５Ｈであり、タッチパネルの表面に用いる材料として好ましい。ＰＭＭＡ樹脂等からなる透明樹脂層３を、ＰＣ樹脂等からなる透明樹脂基材２の一方の面、すなわち静電容量型タッチパネル１の表面側に形成することによって、傷の付きにくいタッチパネルを実現することができる。さらに透明樹脂層３の表面に保護層としてトップコーティング層４を形成するようにしてもよい。
【００１８】
表面に透明樹脂層３が形成された透明樹脂基材２は、２種の樹脂材料を用いて、同時に溶融成形することにより形成される。
【００１９】
加飾印刷層５は、スマートフォンやタブレット端末等を構成する液晶画面の外縁部に形成され、タッチパネルを機能させる上で必要な電極や配線等が形成される領域を額縁領域として外部から視認できないように覆う目的で形成される層である。加飾印刷層５は、シルクスクリーン印刷によって、有色インクを多層に重ね塗りして形成される。額縁領域に形成されている電極や配線等が透過しないように所定の厚さを塗布するためには、１回の塗布で厚塗りするのはムラになりやすいため、１回当たりの塗布層を薄くして複数回に分けて多層の印刷層を形成する必要がある。たとえば、光が透過しにくい濃色のインクの場合には、２回の塗布により印刷層を形成し、光が透過しやすい淡色（白色等）のインクの場合には、４回程度の重ね塗りを行う必要がある。１回当たりの塗布厚が８μｍ程度となる場合には、淡色インクの層は、３２μｍ程度の厚さを有する。
【００２０】
反り防止層６は、透明樹脂基材２の裏面及び加飾印刷層５にわたって全面を覆うように形成され、好ましくは、透明樹脂基材２の表面側に形成される透明樹脂層３に用いられている材料が有する線膨張係数とほぼ等しい線膨張係数の樹脂材料を用いる。反り防止層６の材料としては、特に制限はなく、紫外線硬化型インクや熱硬化型インクに用いられる透明のアクリル系樹脂塗料あるいはウレタン系樹脂塗料等を用いることができる。より具体的には、ウレタン（メタ）アクリレート、エポキシ（メタ）アクリレート、ポリエステル（メタ）アクリレート、ポリエステルウレタン（メタ）アクリレート、ポリエーテル（メタ）アクリレート、ポリカーボネート（メタ）アクリレート、ポリカーボネートウレタン（メタ）アクリレート等を材質とする塗料を用いることができる。反り防止層６に用いる
材料は、タッチパネルの光学特性に影響を及ぼさないように、拡散透過光の全光線透過光に対する割合であるヘイズが１％を超えないものがより好ましい。粘度が低い透明のアクリル系又はウレタン系樹脂塗料等を塗布するように用いることによって、加飾印刷層５と透明樹脂基材２の間に生ずる段差をほぼ平坦化して、第１の透明電極層７ａを形成した場合に、この段差による配線切れを防止することもできる。上述したように、淡色インクで加飾印刷を行う場合には、加飾印刷層５は、３２μｍ程度の厚さとなるので、たとえば３５μｍ程度の厚さとなるように、透明樹脂基材２の裏面及び加飾印刷層５にわたってアクリル系塗料を塗布して反り防止層６を形成すればよい。反り防止層６を形成するアクリル系塗料を塗布するには、シルクスクリーン印刷のほか、ダイコータを用いて直接塗布すればよい。このように反り防止層６の形成には、周知の塗布技術を用いることができるので、特殊な設備導入の必要がなく、加飾印刷層５の印刷工程に用いる設備と同じものを用いることができ、製造コストの低減が可能になる。なお、上述した加飾印刷層５と透明樹脂基材２との段差については、反り防止層６の表面に形成される第１の透明電極層７ａの配線の接続信頼性を保証することができればよく、したがって完全に平坦にする必要はない。たとえば３２μｍ厚の加飾印刷層５に対して、３０μｍ程度の厚さであってもよく、また、形成後の反り防止層６の外縁部に比べて中央部の厚さが薄くなる等してもよく、反り防止層６全面にわたって厚さが均一になっていなくてもよい。
【００２１】
反り防止層６上には、第１の透明電極層７ａが形成される。第１の透明電極層７ａは、周知の材料を用いて形成され、Ａｇ若しくはＣｕナノワイヤ、ＩＴＯ又はＺｎＯ等を含む材料が好適に用いられる。第１の透明電極層７ａは、複数の配線から構成され、後述する第２の透明電極層７ｂと絶縁物をはさんで交差するように形成されて、第１及び第２の透明電極層７ａ，７ｂからなる静電容量が等価的に形成される。反り防止層６の表面上に第１の透明電極層７ａを直接形成することによって、透明電極層を形成した透明フィルムを貼着する工程を削減し、また、透明フィルムの厚さ分だけ薄型化が可能になる。
【００２２】
第２の透明電極層７ｂは、透明フィルム１０上に形成され、第１の透明電極層７ａと同じの材料を用いて形成される。したがって、第２の透明電極層７ｂの材料は、好ましくはＡｇ若しくはＣｕナノワイヤ、ＩＴＯ又はＺｎＯ等を含む材料からなる。
【００２３】
第２の透明電極層７ｂが形成された透明フィルム１０は、透明粘着材９によって、第１の透明電極層７ａが形成された反り防止層６の表面に貼着される。後に詳細に説明するように、材料の線膨張係数を合わせるために、透明フィルム１０には、透明樹脂基材２と同じ材料を用いるのが好ましい。透明樹脂基材２の材料にＰＣ樹脂を用いる場合には、透明フィルム１０にもＰＣ樹脂を用いることが好ましい。なお、ＰＣ樹脂と同程度の線膨張係数を有する材料を用いればよいので、たとえば、シクロオレフィン系のＣＯＣ、ＣＯＰ樹脂等を用いてもよい。また、透明粘着材９を第１の透明電極層７ａが形成された反り防止層６の表面に直接塗布するようにしてもよいが、図１（Ｂ）に示すように、第１の透明電極層７ａの表面を保護するために、透明保護膜８ａを塗布し、塗布された透明保護膜８ａ全面にわたって透明粘着材９を介して透明フィルム１０を貼着してもよい。第１の透明保護膜８ａには、周知の材料を用いることができ、たとえば熱硬化型のアクリル樹脂や紫外線硬化型樹脂塗料を用いることができる。
【００２４】
さらに、第２の透明電極層７ｂが形成された透明フィルム１０の表面も第２の透明保護膜８ｂを塗布するようにしてもよい。
【００２５】
なお、Ａｇ又はＣｕナノワイヤを含む材料を透明電極として用いる場合に透明電極の酸化防止のために、第１及び第２の透明保護膜８ａ，８ｂを塗布することが好ましい。一方、ＩＴＯ膜等を透明電極として用いる場合には、酸化防止の程度が微小なため、第１及び第２の保護膜８ａ，８ｂを塗布する必ずしも必要はない。
【００２６】
第１の透明保護膜８ａ、透明粘着材９及び透明フィルム１０をはさんで、第１の透明電極層７ａ及び第２の透明電極層７ｂが配置されるので、第１の透明電極層７ａに形成された透明電極Ｘと、第２の透明電極層７ｂに形成され、透明電極Ｘに交差する透明電極Ｙとによって、交差位置に静電容量が形成される。
【００２７】
図２に示すように、静電容量型タッチパネル１ａでは、透明樹脂層３の表面に形成するトップコーティング層４を省略してもよい。トップコーティング層４の塗布工程を削減することができ、静電容量型タッチパネル１ａの薄型化に貢献できる。
【００２８】
［動作原理］
本発明が適用された静電容量型タッチパネル１の動作原理を説明するために、従来の静電容量型タッチパネル２０の構造について説明する。従来の静電容量型タッチパネル２０は、透明電極層が形成された透明フィルムを２つ有する。
【００２９】
図５（Ａ）は、従来の静電容量型タッチパネル２０の構造の一例を示す断面図である。従来の静電容量型タッチパネル２０は、ＰＣ樹脂等からなる透明樹脂基材２２と、透明樹脂基材２２の表面に形成されたＰＭＭＡ樹脂等からなる透明樹脂層２３と、透明樹脂層２３の表面に形成されたトップコーティング層２４と、透明樹脂基材２２の裏面の外縁部に形成された加飾印刷層２５とを備える。
【００３０】
静電容量型タッチパネル２０は、透明樹脂基材２２の裏面及び加飾印刷層２５にわたって塗布された透明粘着材２９ａと、透明粘着材２９ａを介して貼着される、第１の透明電極２７ａが形成された第１の透明フィルム３０ａと、さらに透明粘着材２９ｂを介して貼着される、第２の透明電極２７ｂが形成された第２の透明フィルム３０ｂとを備える。
【００３１】
従来の静電容量型タッチパネル２０の透明樹脂基材２２には、主としてＰＣ樹脂が用いられ、透明樹脂層２３には、主としてＰＭＭＡ樹脂が用いられる。また、透明フィルム３０ａ，３０ｂには、ポリエチレンテレフタレート（ＰＥＴ）樹脂が用いられる。透明樹脂基材２２にＰＣ樹脂を用いた場合には、ＰＣ樹脂の線膨張係数は、６〜７×１０−５／℃程度である。透明樹脂層２３にＰＭＭＡ樹脂を用いた場合には、ＰＭＭＡ樹脂の線膨張係数は、５〜９×１０−５／℃である。また、透明フィルム３０ａ，３０ｂにＰＥＴ樹脂を用いた場合には、ＰＥＴ樹脂の線膨張係数は、１．５〜２×１０−５／℃である。よって、一般的には積層状態に構成される透明樹脂基材２２、透明樹脂層２３及び透明フィルム３０ａ，３０ｂの線膨張係数はそれぞれ異なっており、高温環境下において各層の材料が膨張すると、各層が受ける引張応力が異なることになる。
【００３２】
図３には、本発明が適用された静電容量型タッチパネル１と、従来の静電容量型タッチパネル２０とのそれぞれ表面側と裏面側とに印加される線膨張係数による引張応力の大きさを比較して概念的に示す。
【００３３】
図３（Ａ）に示すように、本発明が適用された静電容量型タッチパネル１では、表面側に用いる透明樹脂層３と、裏面側に形成された反り防止層６の線膨張係数をほぼ等しくし、透明樹脂基材２と、透明フィルム１０の線膨張係数を一致させることによって、表面側及び裏面側に印加される引張応力Ｓ１，Ｓ２をほぼ等しくすることができる。透明樹脂層３の材質は、上述したように、たとえばＰＭＭＡ樹脂であり（線膨張係数：５〜９×１０−５／℃程度）、反り防止層６の材質は、アクリル系樹脂塗料（線膨張係数：５〜８×１０−５／℃程度）であり、線膨張係数の値をほぼ一致させることができる。また、透明樹脂基材２及び透明フィルム１０に、いずれもＰＣ樹脂を用いることにより、線膨張係数を一致させることができる。なお、透明フィルム１０の材料として、ＰＣ樹脂と同程度の線膨張係数を有するシクロオレフィン系樹脂を用いた場合でも同様の効果を生ずる（ＣＯＣ樹脂の線膨張係数：６〜６．５×１０−５、ＣＯＰ樹脂の線膨張係数：７×１０−５）。
【００３４】
一方、図３（Ｂ）に示すように、従来の静電容量型タッチパネル２０では、透明樹脂基材２２の表面側に用いられる透明樹脂層２３の線膨張係数と、透明樹脂基材２２の線膨張係数とが異なり、透明フィルム３０ａ，３０ｂにＰＥＴ樹脂を用いているので、それぞれ層において線膨張係数が大きく異なるので、透明樹脂基材２２の線膨張係数Ｓ２’が透明樹脂層２３の線膨張係数Ｓ１’よりも小さくなり、静電容量型タッチパネル２０は上に凸になるように反ってしまう。線膨張係数の大小関係が逆の場合（Ｓ１’＜Ｓ２’）には、静電容量型タッチパネル２０は下に凸になるように反ってしまう。
【実施例】
【００３５】
本発明が適用された静電容量型タッチパネルについての高温環境下における反りの発生状況と、従来の静電容量型タッチパネルの反りの発生状況とを測定し比較した。
【００３６】
以下の条件で作成したそれぞれのタッチパネル試料を、７０℃に設定した熱風式恒温オーブンを用い２４０時間保存した。その後、タッチパネル試料を取り出して、常温で所定の時間経過後にタッチパネル試料の両端で反りを測定した。所定の時間は、オーブンから取り出した直後、５分経過後、１時間経過後である。
【００３７】
［実施例］
反りの測定に用いたタッチパネルは、ＰＣ樹脂＋ＰＭＭＡ樹脂素材（ＭＲＳ５８Ｗ、２９７ｍｍ×２１０ｍｍ×０．８ｍｍ、三菱ガス化学製）である。各層の厚さは、ＰＣ樹脂層が０．７ｍｍ、ＰＭＭＡ樹脂層が０．１ｍｍである。
【００３８】
加飾印刷層には、黒色インク（ＭＲＸ−ＨＦ９１９、帝国インキ製造製）を用いてシルクスクリーン印刷（メッシュ＃２００）を行い、８０℃、１時間乾燥、硬化させた（厚さ８μｍ）。
【００３９】
上記ＰＣ樹脂層の裏面側（ＰＭＭＡ樹脂層が形成されていない側）の面をコロナ処理後、反り防止層としてアクリル系樹脂塗料（ＲＬ−９２９６２、サンユレック製）をシルクスクリーン印刷（メッシュ＃３００）で塗布した。反り防止層となるアクリル系樹脂塗料は、加飾印刷層の厚さが３０μｍ以上となることがあることから、十分に段差を吸収できるだけの厚さとして５０μｍとした。このアクリル系樹脂塗料は、紫外線硬化型の透明樹脂塗料であり、塗布工程後、高圧水銀ランプを用いて紫外線硬化させた。
【００４０】
反り防止層上に、Ａｇナノワイヤを含む塗料をバーコータで塗布した後、シルクスクリーン印刷（メッシュ＃２００）で透明電極を形成し、透明電極を覆うようにオーバコート材（ＦＲ−１Ｔ−ＮＳＤ９、アサヒ化学研究所）を用いて、スクリーン印刷（メッシュ＃２００）によって透明保護層を形成した。
【００４１】
一方、ＰＣフィルムにも同様にしてＡｇナノワイヤを含む塗料を用いて透明電極を形成し、透明電極が形成されたＰＣフィルムと、透明電極が形成された透明保護層とを光学粘着材（ＭＨＭ−ＦＷ５０、日栄化工）を用いて貼着した。
【００４２】
［比較例］
実施例と同じ構成のＰＣ樹脂＋ＰＭＭＡ樹脂素材（ＭＲＳ５８Ｗ、２９７ｍｍ×２１０ｍｍ×０．８ｍｍ、三菱ガス化学製）に、実施例と同様にして加飾印刷層を形成した。
【００４３】
ＰＣ樹脂層の裏面側と、加飾印刷層とを覆うように、光学粘着材（ＭＨＭ−ＦＷ５０、日栄化工）を塗布し、１層目の透明電極となるＩＴＯ膜が形成されたＰＥＴ樹脂フィルム（Ｖ１５０Ａ−ＯＦＳＤ５、日東電工）を貼着し、貼着されたＰＥＴ樹脂フィルム上に光学粘着材を介して２層目の透明電極が形成されたＰＥＴ樹脂フィルムを貼着した。
【００４４】
［結果］
表１及び図４に測定結果を示す。
【００４５】
【表１】
2015041130.tif 000003
【００４６】
ここで、表１及び図４に示すように、反りの方向については、ＰＭＭＡ樹脂素材の側が凸になる場合を負（−）とし、透明電極が形成された透明フィルムの側が凸になる場合を正（＋）とした。
【００４７】
タッチパネル試料を取り出し直後で比較すると、アクリル系樹脂塗料を塗布することによって反り防止層を形成し、透明電極を有する透明フィルムの線膨張係数とトッププレートの透明樹脂基材の線膨張係数とを一致させた実施例は、反り防止層を形成せず、透明フィルムにＰＥＴ樹脂フィルムを用いた比較例に比べて反りの発生は一ケタ小さかった。
【符号の説明】
【００４８】
１，１ａ，２０  静電容量型タッチパネル、２，２２  透明樹脂基材、３，２３  透明樹脂層、４，２４  トップコーティング層、５，２５  加飾印刷層、６  反り防止層，７ａ  第１の透明電極層，７ｂ  第２の透明電極層、８ａ  第１の透明保護膜，８ｂ  第２の透明保護膜、９  粘着材、１０，３０ａ，３０ｂ  透明フィルム、１１  フレキシブルプリント基板
【図１】
2015041130.tif 000004
【図２】
2015041130.tif 000005
【図３】
2015041130.tif 000006
【図４】
2015041130.tif 000007
【図５】
2015041130.tif 000008
【手続補正書】
【提出日】平成25年11月28日(2013.11.28)
【手続補正１】
【補正対象書類名】図面
【補正対象項目名】図１
【補正方法】変更
【補正の内容】
【図１】
2015041130.tif 000009
【手続補正２】
【補正対象書類名】図面
【補正対象項目名】図２
【補正方法】変更
【補正の内容】
【図２】
2015041130.tif 000010
【手続補正３】
【補正対象書類名】図面
【補正対象項目名】図３
【補正方法】変更
【補正の内容】
【図３】
2015041130.tif 000011